Brevet FR2903109A1 — publié le 20080104

Polymérisation à partir d'une amine di-allylique et composé comprenant une chaîne macromoléculaire comprenant des unités dérivant de cette amine La présente invention a pour objet un procédé de préparation d'un composé comprenant des chaînes macromoléculaires, mettant en oeuvre une amine di-allylique. La présente invention concerne également un composé comprenant des chaînes macromoléculaires à architecture contrôlée, comprenant des unités dérivant d'une amine di-allylique. Les dix dernières années ont vu se développer de nombreuses techniques de polymérisation radicalaire contrôlée, pouvant donner accès de manière relativement simple et peu onéreuse, à partir de monomères, à de nombreuses variétés de composés macromoléculaires. On peut citer par exemple les techniques dites d'ATRP, les techniques mettant en oeuvre des nitroxydes ou des alcoxyamines pouvant générer des nitroxydes. Ces techniques de polymérisation ont permis de concevoir de nombreux nouveaux composés macromoléculaires, notamment des composés macromoléculaires à architecture contrôlée tels que des polymères à blocs, et de moduler de nombreuses propriétés de tels composés. De nombreuses publications ont fait état de techniques de polymérisation radicalaire contrôlée, de leurs applications sur certains monomères, de composés macromoléculaires pouvant être obtenus par ces techniques, et de leurs propriétés ou utilisations. Toutefois pour certains monomères, il n'a jamais été décrit de techniques de polymérisation de type radicalaire contrôlée adaptées, et il n'a jamais été décrit de composés macromoléculaires à architecture contrôlée dérivant de ces monomères. Pour la conception et la modulation de propriétés de composés macromoléculaires, et pour la fabrication de ceux-ci, il existe des limites. II existe un besoin pour les techniques de polymérisation et pour des polymères hors de ces limites. Notamment, il existe un besoin pour des composés macromoléculaires à architecture contrôlée portant des groupes cationiques ou potentiellement cationiques qui présentent une grande stabilité dans de nombreux environnements, des propriétés modulées, un faible prix de revient et/ou un accès sirnple notamment de par les monomères utilisés. L'invention répond à au moins certains des besoins mentionnés plus haut en proposant un procédé de préparation d'un composé comprenant des chaînes macromoléculaires, comprenant une "étape P" de polymérisation radicalaire où on met en présence: 2903109 2 - au moins un "monomère M" choisi parmi les amines di-allyliques tertiaires ou quaternaires, le cas échéant sous forme d'un sel, - éventuellement d'autres monomères éthyléniquement insaturés, - au moins un composé comprenant un groupe de transfert comprenant un groupe de 5 formule ùS-CS-, et - d'un composé portant ou générant des radicaux libres. L'invention propose également pour répondre à au moins certains des besoins mentionnés plus haut un composé comprenant des chaînes macromoléculaires à 10 architecture contrôlée, caractérisé en ce que: les chaînes macromoléculaires comprennent au moins 10% en nombre, de préférence au moins 50%, de préférence au moins 90% d'unités dérivant de monomères éthyléniquement insaturés, - les chaînes macromoléculaires comprennent des unités dérivant d'au moins un 15 "monomère M" choisi parmi les amines di-allyliques tertiaires ou quaternaires, le cas échéant sous forme d'un sel. On mentionne que le composé de l'invention est susceptible d'être obtenu à l'aide du procédé de l'invention. On mentionne également qu'une architecture contrôlée de 20 chaînes macromoléculaires comprenant des unités dérivant de monomères éthyléniquement insaturés est généralement liée à un procédé de polymérisation contrôlée ou "vivante", de préférence un procédé de polymérisation radicalaire contrôlée. Les procédés de polymérisation radicalaire contrôlée mettant en oeuvre des groupes de transfert de formule ùS-CS- permettent l'accès à de tels composés. De tels 25 composés peuvent être préparés de manière simple et/ou économique à l'aide de tels procédés. Définitions Dans la présente demande, on désigne par unité dérivant d'un monomère, autre 30 qu'un monomère M, une unité qui peut être obtenue directement à partir dudit monomère par polymérisation. Ainsi, par exemple, une unité dérivant d'un ester d'acide acrylique ou méthacrylique ne couvre pas une unité de formule ùCH2-CH(COOH)-, ou ù CH2-C(CH3)(COOH)-, obtenue par exemple en polymérisant un ester d'acide acrylique ou méthacrylique, puis en hydrolysant. Par exemple également une unité dérivant 35 d'acide acrylique ou méthacrylique désigne une unité de formule ùCH2-CH(COOH)- ou ù CH2-C(CH3)(000H)- même si ces unités ont été obtenues en polymérisant un ester d'acide acrylique ou méthacrylique, puis en hydrolysant. 2903109 3 Dans la présente demande, on désigne par unité dérivant d'un monomère M une unité qui peut être obtenue directement à partir dudit monomère, avec un éventuel réarrangement tel qu'une cyclisation sous forme d'un hétérocycle comprenant un atome d'azote, et, le cas échéant, avec une éventuelle modification chimique (par 5 chloroalkylation par exemple pour quaterniser une amine secondaire). Dans la présente demande on désigne par monomère différent du monomère M, un monomère qui n'est pas une amine di-allylique ternaire ou quaternaire le cas échéant sous forme d'un sel, notamment comme décrit ci-dessous. On désigne aussi des monomères et les unités qui en dérivent comme des autres monomères ou autres 10 unités. Dans la présente demande une "composition de monomères" mise en oeuvre lors d'une étape de polymérisation, est définie par la nature et la quantité relative de monomères. Il peut s'agir d'un unique monomère. II peut s'agir d'une association de plusieurs monomères (cornonomères), de natures différentes, dans des proportions 15 données. De même, une composition d'une chaîne macromoléculaire ou une composition d'unités d'une chaîne macromoléculaire, est définie par la nature et la quantité relative des rnonomères dont dérivent les unités de la chaîne macromoléculaire. Il peut s'agir d'une chaîne macromoléculaire dérivant d'un unique monomère (chaîne homopolymérique). Il peut s'agir d'une chaîne macromoléculaire 20 dont les unités dérivent de plusieurs monomères de natures différentes, dans des proportions données (chaîne copolymérique). Dans la présente demande une composition différente de monomères désigne une composition dont la nature du ou des monomères et/ou dont leurs proportions en différents monomères sont différentes. II en est de même par analogie pour une chaîne 25 macromoléculaire différente ou une composition d'unités différente. Une composition de monomères comprenant 100% d'un monomère M' est différente d'une composition comprenant 100% d'un monomère M2. Une composition de monomères comprenant 50% d'un monomère M' et 50% d'un monomère A' est différente d'une composition comprenant 10% du monomère M' et 90% du monomère Al. Une composition de 30 monomères comprenant 50% d'un monomère M' et 50% d'un monomère A' est différente d'une composition comprenant 50% du monomère M' et 50% d'un monomère A2. Dans la présente demande, pour simplifier, on assimile parfois les unités dérivant d'un monomère au monomère lui-même, et réciproquement. 35 Dans la présente demande, un monomère éthyléniquement insaturé, est un composé comprenant une double liaison carbone-carbone, polymérisable. Il peut s'agir d'un monomère mono-éthyléniquement insaturé, de préférence alpha-mono- 2903109 4 éthyléniquement insaturé, ou d'un monomère multi-éthyléniquement insaturé. Dans la présente demande, pour les composés différents des copolymères étoiles ou microgels étoiles, et pour des procédés différents de procédé de préparations de copolymères étoiles ou microgels étoiles, un monomère éthyléniquement insaturé désigne un 5 monomère mono-éthyléniquement insaturé, de préférence alpha-mono-éthyléniquement insaturé. Monomère M et unités dérivant du monomère M Le monomère M est une amine di-allylique tertiaire ou quaternaire éventuellement 10 sous forme d'un sel. II peut s'agir d'un mélange ou d'une association de plusieurs de ces amines. On mentionne que le monomère et les unités dérivant du monomère M peuvent se trouver sous différentes formes, notamment en fonction du pH du milieu dans lequel ils se trouvent (protonation en acidifiant). Ils peuvent se trouver sous forme de sels, soit de manière permanente à tout pH (amines quaternaires), soit en fonction du pH. 15 Certains monomères M de type amines quaternaires, et les unités en dérivant, portant un substituant (de type R3 en particulier) comprenant une charge négative sont parfois désignés comme bétaïniques, et ne sont généralement pas considérés comme sous forme de sels. Les monomères M sous forme de sels, et les unités en dérivant, comprennent généralement un contre-anion X 20 Des monomères M sont par exemple des monomères de formules suivantes: CH2 = CH- CH2 - NR'- CH2 - CH = CH2 (I) CH2 = CH- CH2 - N+R'R2- CH2 - CH = CH2 , X" (II) CH2 = CH- CH2 - N+R'R3 CH2 - CH = CH2 (III) dans lesquelles, 25 - R' est un groupe hydrocarboné linéaire ou ramifié, saturé ou insaturé, le cas échéant aromatique, le cas échéant substitué, de préférence en C1-C30. R' est de préférence un groupe méthyle ou éthyle. - R2 est un atome d'hydrogène ou un groupe de formule R' identique ou différent, formant le cas échéant avec le groupe R' un cycle éventuellement hétérocyclique, 30 éventuellement aromatique. R2 est de préférence un groupe méthyle ou éthyle. - X- est un anion, par exemple de préférence un anion Cr, Br, métylsulfate ou éthylsulfate. - R3 est un groupe hydrocarboné linéaire ou ramifié, saturé ou insaturé, le cas échéant aromatique, le cas échéant substitué, comprenant au moins un groupe portant une 35 charge négative, de préférence en C1-C30, formant le cas échéant avec le groupe R' un cycle éventuellement hétérocyclique, éventuellement aromatique. R3 peut notamment 2903109 5 être un groupe carboxyalkyl, sulfoalkyle ou phosphonoalkyl ou l'alkyle comprend de 1 à 3 atomes de carbone. A titre d'exemples de monomères M on cite: - le monomère M est le chlorure de diallyldiméthylammonium (DADMAC). Ce monomère 5 est un monomère de formule (Il) où R' = R2 = CH3 et X- = CI-le monomère de formule CH2 = CH- CH2 û N(CH3) - CH2 - CH = CH2. Ce monomère est un monomère de formule (I) où R' = CH3 - le monomère de formule: CH2 = CH- CH2 û N+(CH3)(CH2-CH2-CH2-SO3) - CH2 - CH = CH2 10 ce monomère est un monomère de formule (III) où R' = CH3 et R3 = (CH2)3-SO3 -le monomère de formule CH2 = CH- CH2 û N+(CH3)(CH2-CHZ-CH2-COO-) - CH2 -CH = CH2 ce monomère est un 'monomère de formule (III) où R' = CH3 et R3 = (CH2)3-COO- 15 Des unités dérivant des monomères M peuvent notamment être sous forme cyclisée, sous forme d'un hétérocycle comprenant un atome d'azote. Cette cyclisation peut être due à un réarrangement survenant lors de l'étape P de polymérisation. Avantageusement au moins 50% en nombre, de préférence au moins 90%, voire même la totalité, des unités dérivant du monomère M sont sous forme d'un hétérocycle 20 comprenant l'atome d'azote. Cette forme peut notamment contribuer à une bonne stabilité chimique des composés comprenant la chaîne macromoléculaire, notamment en milieux hostiles en terme par exemple de pH, de température, et/ou de présence de molécules susceptible de dégrader des unités polymérisées, en particulier des unités cationiques. 25 La cyclisation et les hétérocycles peuvent notamment être mis en évidence par analyse RMN (disparition des 2 protons allyliques, déplacement caractéristique des protons portés par les carbones jouxtant l'hétéroatome, et éventuellement déplacement caractéristique de ces carbones). Les unités dérivant de monomères M sous forme d'un hétérocycle comprenant un 30 atome d'azote, peuvent notamment avoir les formules suivantes, où R' , R2 , R3 , et X-sont tels que définis ci-dessus: 2903109 6 i Autres monomères û Autres unités 5 Le procédé selon l'invention peut mettre en oeuvre des monomères différents du monomère M. Le composé macromoléculaire selon l'invention peut comprendre des unités différentes des unités dérivant un monomère M. Ces monomères peuvent notamment être polymérisés en même temps, lors d'une même étape, que le monomère M (copolymérisation). Ils peuvent également ou 10 alternativement être polymérisés lors d'autres étapes de polymérisation, par exemple pour obtenir des composés d'architecture contrôlée comprenant plusieurs parties, par exemple des copolymères à blocs. Les autres monomères et les unités qui en dérivent peuvent notamment être: - des monomères ou unités hydrophiles ou hydrophobes, 15 - des monomères ou unités anioniques, potentiellement anioniques, cationiques, potentiellement cationiques, zwitterioniques, ou neutres, et/ou - des monomères ou unités de températures de transition vitreuse variées, par exemple inférieure à -100 , comprise entre -100 et -55 , comprise entre -55 et 0 , comprise entre 0 et +55 , comprise entre +55 et +100 , ou supérieure à +100 . 20 On peut moduler les propriétés et les utilisations des composés selon l'invention à l'aide de ces autres monornères ou autres unités, notamment utilisant les monomères, leurs proportions et leur place dans l'architecture du composé, selon les critères ci-dessus. Les monomères sont souvent classés selon ces critères, et des valeurs relatives à ces critères pour les différents monomères sont le plus souvent tabulées et 25 disponibles dans la littérature. A titre d'exemples de monomères potentiellement cationiques dont peuvent dériver des unités potentiellement cationiques on peut mentionner: 2903109 7 • les N, N(dialkylaminowalkyl)amides d'acides carboxyliques a-8 monoéthyléniquement insaturés comme le N,N-diméthylaminométhyl -acrylamide ou -méthacrylamide, le 2(N,N-diméthylamino)éthyl-acrylamide ou - méthacrylamide, le 3(N,N-diméthylamino)propyl-acrylamide ou 5 -méthacrylamide, le 4(N,N-diméthylamino)butyl-acrylamide ou -méthacrylamide • les aminoesters a-8 monoéthyléniquement insaturés comme le 2(diméthyl amino)éthyl acrylate (ADAM), 2(diméthyl amino)éthyl méthacrylate (DMAM ou MADAM), le 3(diméthyl amino)propyl méthacrylate, le 2(tertiobutylamino)éthyl 10 méthacrylate, le 2(dipentylamino)éthyl méthacrylate, le 2(diéthylamino)éthyl méthacrylate • les vinylpyridines • la vinylamine • les vinylimidazolines 15 • des monomères précurseurs de fonctions amines tels que le N-vinyl formamide, le N-vinyl acétamide, ... qui engendrent des fonctions amines primaires par simple hydrolyse acide ou basique. A titre d'exemples de monomères cationiques dont peuvent dériver des unités 20 potentiellement cationiques on peut mentionner: - les monomères ammoniurnacryloyles ou acryloyloxy comme - les sels de triméthylammoniumpropylméthacrylate, en particulier le chlorure - le chlorure ou le bromure de triméthylammoniuméthylacrylamide ou méthacrylamide, 25 - le méthylsulfate de triméthylammoniumbutylacrylamide ou méthacrylamide, - le méthylsulfate de triméthylammoniumpropylméthacrylamide (MAPTA MeS), - le chlorure de (3-méthacrylamidopropyl)triméthylammonium (MAPTAC), - le chlorure ou méthylsulfate de (3-acrylamidopropyl)triméthylammonium (APTAC ou APTA MeS), 30 - le chlorure ou le méthylsulfate de méthacryloyloxyéthyl triméthylammonium, - les sels d'acryloyloxyéthyl triméthylammonium (ADAMQUAT) comme le chlorure d'acryloyloxyéthyl triméthylammonium ; ou le méthylsulfate d'acryloyloxyéthyl triméthylammonium (ADAMQUAT CI ou ADAMQUAT MeS), - le méthyle sulfate de méthyldiethylammonium éthyle acrylate (ADAEQUAT MeS), 35 - le chlorure ou méthyle sulfate de benzyldimethylammonium éthyle acrylate (ADAMQUAT BZ 80), 2903109 8 - le bromure, chlorure ou méthylsulfate de 1-éthyl 2-vinylpyridinium, de 1-éthyl 4-vinylpyridinium ; - le chlorure de diméthylaminopropylméthacrylamide,N-(3-chloro-2-hydroxypropyl) triméthylammonium (DIQUAT chlorure), 5 - le methylsulfate de diméthylaminopropylméthacrylamide,N-(3-methylsulfate-2-hydroxypropyl) triméthylammonium (DIQUAT methylsulfate) - le monomère de formule O+ N+ H /N~ IOH X où X" est un anion, de préférence chlorure ou méthylsulfate. 10 A titre d'exemples de monomères neutres hydrophiles dont peuvent dériver des unités neutres hydrophiles on peut mentionner: • les hydroxyalkylesters d'acides a-(3 éthyléniquement insaturés comme les acrylates et méthacrylates d'hydnoxyéthyle, d'hydroxypropyle, le glycérol monométhacrylate... 15 • les amides a-p3 éthyléniquement insaturés comme l'acrylamide, le méthacrylamide, le N,N-diméthyl méthacrylamide, le N-méthylolacrylamide ... • les monomères a-(3 éthyléniquement insaturés portant un segment polyoxyalkyléné hydrosoluble du type polyoxyde d'éthylène, comme les polyoxydes d'éthylène a-méthacrylates (BISOMER S20W, S1 0W, ... de LAPORTE) ou a,w-diméthacrylates, 20 le SIPOMER BEM de RHODIA (méthacrylate de polyoxyéthylène w-béhényle), le SIPOMER SEM-25 de RHODIA (méthacrylate de polyoxyéthylène wtristyrylphényle) ... • l'alcool vinylique, • les monomères a-(3 éthyléniquement insaturés précurseurs d'unités ou de segments 25 hydrophiles tels que l'acétate de vinyle qui, une fois polymérisés, peuvent être hydrolysés pour engendrer des unités alcool vinylique ou des segments alcool polyvinylique • les vinyl-lactames, notamment la vinyl-pyrrolidone et le vinyl-caprolactame • les monomères a-8 éthyléniquement insaturés de type uréido et en particulier le 30 méthacrylamido de 2-imidazolidinone éthyle (Sipomer WAM Il de RHODIA) • le nonethyleneglycolmethyletheracrylate ou le nonethyleneglycolmethylethermethacrylate 2903109 9 A titre d'exemples de monomères neutres hydrophobes dont peuvent dériver des unités neutres hydrophobes, on peut mentionner: • les monomères vinylaromatiques tels que styrène, alpha-méthylstyrène, vinyltoluène... 5 • les halogénures de vinyle ou de vinylidène, comme le chlorure de vinyle, chlorure de vinylidène • les C1-C12 alkylesters d'acides a-(3 monoéthyléniquement insaturés tels que les acrylates et méthacrylates de méthyle, éthyle, butyle, acrylate de 2-éthylhexyle ... • les esters de vinyle ou d'allyle d'acides carboxyliques saturés tels que les acétates, 10 propionates, versatates, stéarates ... de vinyle ou d'allyle • les nitriles a-(3 monoéthyléniquement insaturés contenant de 3 à 12 atomes de carbone, comme l'acrylonitrile, le methacrylonitrile ... • les a-oléfines comme l'éthylène ... • les diènes conjugués, comme le butadiène, l'isoprène, le chloroprène, 15 • les monomères susceptibles de générer des chaînes polydiméthylsiloxane (PDMS). Ainsi la partie A peut être un silicone, par exemple une chaîne polydiméthylsiloxane ou un copolymère comprenant des unités diméthylsiloxy, • le diethyleneglycolethyletheracrylate ou le diethyleneglycolethylethermethacrylate. 20 A titre d'exemples de monomères anioniques ou potentiellement anioniques, dont peuvent dériver des unités anioniques ou potentiellement anioniques, on peut mentionner : • des monomères possédant au moins une fonction carboxylique, comme les acides carboxyliques a-13 éthyléniquement insaturés ou les anhydrides correspondants, tels 25 que les acides ou anhydrides acrylique, méthacrylique, maleique, l'acide fumarique, l'acide itaconique, le N-méthacroyl alanine, le N-acryloylglycine et leurs sels hydrosolubles • des monomères précurseurs de fonctions carboxylates, comme l'acrylate de tertiobutyle, qui engendrent, après polymérisation, des fonctions carboxyliques par 30 hydrolyse. • des monomères possédant au moins une fonction sulfate ou sulfonate, comme le 2-sulfooxyethyl méthacrylate, l'acide vinylbenzène sulfonique, l'acide allyl sulfonique, le 2-acrylamido-2méthylpropane sulfonique, l'acrylate ou le méthacrylate de sulfoethyle , l'acrylate ou le méthacrylate de sulfopropyle et leurs sels hydrosolubles 35 • des monomères possédant au moins une fonction phosphonate ou phosphate, comme l'acide vinylphosphonique,... les esters de phosphates éthyléniquement 2903109 10 insaturés tels que les phosphates dérivés du méthacrylate d'hydroxyéthyle (Empicryl 6835 de RHODIA) et ceux dérivés des méthacrylates de polyoxyalkylènes et leurs sels hydrosolubles. 5 A titre d'exemples de monomères zwitterioniques dont peuvent dériver des unités zwitterioniques A, on peut rnentionner: - les monomères portant un groupe carboxybétaïne, - les monomères portant un groupe sulfobétaïne, par exemple le sulfopropyl diméthyl ammonium éthyl méthacrylate (SPE), le sulfoéthyl diméthyl ammonium éthyl 10 méthacrylate, le sulfobutyl diméthyl ammonium éthyl méthacrylate, le sulfohydroxypropyl diméthyl ammonium éthyl méthacrylate (SHPE), le sulfopropyl diméthylammonium propyl acrylamide, le sulfopropyl diméthylammonium propyl méthacrylamide (SPP), le sulfohydroxypropyl diméthyl ammonium propyl méthacrylamido (SHPP), le sulfopropyl diéthyl ammonium éthyl méthacrylate, ou le 15 sulfohydroxypropyl diéthyl ammonium éthyl méthacrylate, - les monomères portant un groupe phosphobétaïnes, comme le phosphatoéthyl triméthylammonium éthyl méthacrylate. Des monomères différents du monomère M particulièrement intéressants sont les 20 monomères suivants: -l'acrylamide, le méthacrylamide, - l'acide acrylique, l'acide méthacrylique, - les vinyl-lactames, notamment la vinyl-pyrrolidone et le vinyl-lactame, - les esters de l'acide acrylique ou méthacrylique 25 - les amides de l'acrylamide ou du méthacrylamide - les esters de l'alcool vinylique. Composés comprenant la chaîne macromoléculaire Le composé selon l'invention comprend une chaîne macromoléculaire à 30 architecture contrôlée. II peut notamment s'agir d'un composé hybride comprenant une partie inorganique, par exernple une particule inorganique telle qu'une particule de silice, à laquelle sont attachées des chaînes macromoléculaires, généralement obtenues par croissance sur la partie inorganique. Selon un mode de réalisation préféré le composé est un polymère, de préférence un copolymère à architecture contrôlée, constitué de 35 chaînes macromoléculaires à architecture contrôlée, ne comprenant pas de partie inorganique. 2903109 11 Les chaînes macromoléculaires à architecture contrôlée peuvent typiquement être obtenues à l'aide d'une ou plusieurs étapes de polymérisation radicalaire contrôlée, impliquant des groupes de transfert de formule ûS-SC-. Les chaînes macromoléculaires à architecture contrôlée peuvent notamment: 5 - comprendre au moins une partie A macromoléculaire et une partie B macromoléculaire, où: - la partie A est de composition différente de la partie B, et - la partie B comprend les unités dérivant des monomères M, et/ou - comprendre un centre de branchement non polymérique, et des chaînes 10 macromoléculaires comprenant les unités dérivant du monomère M, ces chaînes étant liées au centre de branchement. II peut notamment s'agir d'un polymère étoile obtenu par croissance de chaînes macromoléculaires sur un agent non polymérique, comprenant au moins 3 groupes de transfert reliés par un groupe organique non polymérique qui constituera le centre de branchement après polymérisation, par 15 exemple un agent de type R-(S-CS-Z1)p où p est supérieur ou égal à trois et R est le groupe organique non polymérique qui constituera le centre de branchement. Les chaînes macromoléculaires peuvent être homopolymériques ou copolymériques, le cas échéant copolymériques à blocs comme décrit ci-dessous. 20 Le composé, de préférence un copolymère à architecture contrôlée, peut notamment présenter l'une des structures suivantes: - un copolymère à blocs comprenant au moins deux blocs, la partie A correspondant à un bloc (bloc A), la partie B correspondant à un autre bloc (bloc B). On peut définir le bloc B comme étant le bloc comprenant le monomère M. 25 - un copolymère à gradient de concentration, la partie A correspondant à une partie moins riche en monomère M que la partie B, - un copolymère peigne, ayant un squelette et des chaînes latérales, avec la partie A correspondant au squelette et la partie B correspondant aux chaînes latérales, ou avec la partie B correspondant au squelette et la partie A correspondant aux chaînes 30 latérales. On peut définir la partie B comme étant la partie comprenant le monomère M. - un copolymère étoile ou microgel étoile comprenant un coeur polymérique et des chaînes macromoléculaires périphériques, une partie au moins de la partie A ou B correspondant au coeur l'autre partie correspondant aux chaînes périphériques. On peut définir la partie B comme étant la partie comprenant le monomère M. 35 Selon un mode de réalisation particulier la partie A dérive de monomères éthyléniquement insaturés. 2903109 12 Ces structures ont notamment pour point commun de pouvoir être obtenues à l'aide du procédé selon l'invention. L'homme du métier peut déterminer le type de procédé qui peut être utilisé et les séquences d'étapes utiles. Une des étapes peut être 5 l'étape P de polymérisation. On reporte également à la section "procédés" ci-dessous. Selon un mode de réalisation particulier le composé est un copolymère à blocs, de préférence linéaire à blocs, comprenant au moins un bloc A et au moins un bloc B, de préférence un copolymère dibloc (bloc A)-(bloc B) ou tribloc (bloc A)-(bloc B)-(bloc A), 10 ou (bloc B)-(bloc A)-(bloc B), où: - le bloc B comprend des unités dérivant du monomère M et éventuellement d'autres monomères, - le bloc A comprend des unités dérivant d'autres monomères que le monomère M, et éventuellement des unités dérivant du monomère M, 15 - la composition du bloc A est différente de la composition du bloc B, la quantité en nombre du monomère M clans le bloc A étant de préférence inférieure à celle du bloc B, par exemple nulle. On mentionne que les copolymères tribloc obtenus par des procédés mettant en oeuvre trois séquences successives de polymérisation sont souvent décrits comme des 20 copolymères à blocs (bloc A)-(bloc B)-(bloc C). Dans le cas où la composition et la masse moléculaire du troisième bloc C sont sensiblement identiques à la composition et la masse moléculaire du premier bloc A (les quantités et proportions de (co)monomères étant sensiblement identiques), les copolymères tribloc peuvent être décrits comme des copolymères tribloc A-B-A' ou par extension ou simplification comme des copolymères 25 tribloc A-B-A. Les chaînes macromoléculaires peuvent par exemple présenter une masse molaire moyenne comprise entre 1000 g/mol et 2000000 g/mol, souvent une masse molaire moyenne comprise entre 2000 g/mol et 100000 g/mol. II peut s'agir d'une masse 30 molaire moyenne théorique, calculée à partir des quantités de monomères engagés et des éventuels agents de transfert engagés, de manière connue par l'homme du métier. Il peut s'agir d'une masse molaire moyenne en nombre, mesurée par chromatographie d'exclusion stérique (CES). Les parties A et/ou B, où la partie B au moins comprend des unités dérivant du 35 monomère M, peuvent présenter une masse molaire moyenne comprise entre 500 g/mol et 1000000 g/mol, souvent une masse molaire moyenne comprise entre 1000 g/mol et 100000 g/mol. Il peut s'agir d'une masse molaire moyenne théorique, calculée 2903109 13 à partir des quantités de monomères engagés et des éventuels agents de transfert engagés, pour la préparationde la partie considérée. II peut s'agir d'une masse molaire moyenne en nombre, mesurée par chromatographie d'exclusion stérique (CES). La masse moléculaire moyenne mesurée d'une partie obtenue par polymérisation 5 subséquente à une polymérisation précédente, est définie comme la masse molaire moyenne mesurée après la polymérisation subséquente à laquelle est retranchée la masse molaire moyenne mesurée après la polymérisation précédente. Le rapport en poids entre la partie A et la partie B, où la partie B au moins comprend des unités dérivant du monomère M, peut être par exemple compris entre 10 1/100 et 100/1. II peut s'agir d'un rapport en poids entre les monomères utilisés pour générer la partie A et la partie B. Il peut s'agir d'un rapport en poids entre les masses molaires moyennes, théoriques ou mesurées, de la partie A et de la partie B. A titre d'exemple le composé peut être un copolymère linéaire à blocs de type dibloc (bloc A)-(bloc B), tribloc (bloc A)-(bloc B)-(bloc A) ou tribloc (bloc B)-(bloc A)-(bloc 15 B), où le bloc B comprend des unités dérivant du monomère M, présentant une masse molaire moyenne théorique ou mesurée comprise entre 1000 g/mol et 2000000 g/mol, souvent une masse molaire moyenne comprise entre 2000 g/mol et 100000 g/mol. Le(s) bloc(s) A peut(peuvent) notamment être un(des) bloc(s) de masse molaire moyenne théorique ou mesurée comprise entre 500 g/mol et 1000000 g/mol, souvent une masse 20 molaire moyenne comprise entre 1000 g/mol et 100000 g/mol. Le(s) bloc(s) B peut(peuvent) notamment être un(des) bloc(s) de masse molaire moyenne théorique ou mesurée comprise entre 500 g/mol et 1000000 g/mol, souvent une masse molaire moyenne comprise entre 1000 g/mol et 100000 g/mol. Le rapport en poids entre le(s) bloc(s) A et le(s) bloc(s) B peut notamment être compris entre 1/100 et 100/1. 25 Etape P de polymérisation -- Procédés Le procédé selon l'invention met en oeuvre l'étape P de polymérisation décrite ci-dessus. Selon le composé à préparer, le procédé peut comprendre d'autres étapes, préalables ou subséquentes. 30 Lors de l'étape P de polymérisation le monomère M représente de préférence de 1 à 100% en nombre des monomères mis en oeuvre lors de l'étape de polymérisation P, de préférence de 10 à 100%. En outre le procédé peut comprendre: - avant ou après l'étape P de polymérisation, une autre étape de polymérisation 35 radicalaire où on met en présence: -des monomères éthyléniquement insaturés, dans une composition différente de celle de l'étape P de polymérisation, 2903109 14 - au moins un composé comprenant un groupe de transfert comprenant un groupe de formule ûS-CS-, et - d'un composé portant ou générant des radicaux libres, et/ou - après la ou les étapes de polymérisation, une étape de modification chimique des 5 chaînes macromoléculaires et/ou de désactivation de groupes de transfert portés par des chaînes macromoléculaires, de destruction ou purification de sous-produits de la modification chimique et/ou désactivation. On mentionne que l'autre étape de polymérisation peut constituer une étape P si elle met en oeuvre le monomère M. Dans ce cas, on peut par exemple la désigner 10 comme une étape P' de polymérisation. Si des polymérisations successives sont mises en oeuvre, on préfère toutefois que l'étape P de polymérisation soit subséquente à une étape ne mettant pas un oeuvre de monomère M, ou mettant en oeuvre moins de 50% en nombre, de préférence moins de 10% en nombre. 15 Des étapes de modification chimique des chaînes macromoléculaires visent à ajouter aux chaînes des groupes fonctionnels, à supprimer des groupes des chaînes macromoléculaires ou à substituer des groupes de chaînes macromoléculaires. Ces groupes peuvent notamment être portés par des unités dérivant de monomères ou portés en des bouts de chaîne macromoléculaire. De tels processus sont connus de 20 l'homme du métier. On cite par exemple des étapes d'hydrolyse complète ou partielle, ou des étapes de réticulation complète ou partielle. On peut opérer la désactivation de groupes de transfert portés par les chaînes macromoléculaires, et/ou purification et/ou destruction de sous-produits de modification chimique et/ou de désactivation. Il peut s'agir d'une réaction de purification ou de 25 destruction de certaines espèces, par exemple par des procédés de type hydrolyse, oxydation, réduction, pyrolyse, ozonolyse ou substitution. Une étape d'oxydation avec de l'eau oxygénée est particulièrement appropriée pour traiter des espèces soufrées. On mentionne que certaines de ces réactions ou opérations peuvent avoir lieu en tout ou partie lors d'une étape de modification chimique. 30 L'étape P de polymérisation met en oeuvre un composé comprenant un groupe de transfert de formule ûS-CS•:. Selon un mode de réalisation, il s'agit d'un composé inorganique, par exemple des particules inorganiques, sur lequel sont présents des groupes de transfert de formule S-CS-, ces groupes ayant été greffés par exemple. 35 Selon un mode de réalisation, il s'agit d'un composé polymérique sur lequel ont été greffés des groupes de transfert de formule S-CS-. Ce mode de réalisation est notamment adapté à la préparation de copolymères peignes dont les chaînes latérales 2903109 15 comprenant des unités dérivant du monomère M, ou de copolymères à blocs comprenant un bloc siliconé. Selon un mode de réalisation il s'agit d'un agent de transfert non polymérique comprenant un groupe de transfert de formule ûS-CS-. Selon un mode de réalisation le composé comprenant un groupe de transfert de formule ûS- 5 CS- est un composé macromoléculaire obtenu lors d'une étape de polymérisation précédente, pouvant avoir mis en oeuvre un composé comprenant un groupe de transfert comprenant un groupe de formule ûS-CS-. Typiquement, la première étape de polymérisation met en oeuvre un composé inorganique sur lequel sont présents les groupes de transfert, ou un agent de transfert non polymérique comprenant un groupe 10 de transfert de formule ûS-CS-. Des groupes de transfert de formule ûS-CS- et des composés comprenant ces groupes, notamment des agents de transfert sont connus de l'homme du métier et sont décrits dans la littérature. On peut notamment les sélectionner selon leur réactivité vis-à-vis de certains monomères, et/ou selon leur solubilité dans le milieu réactionnel. 15 Le groupe de transfert peut notamment comprendre un groupe de formule ûS-CS-Z- où Z est un atome d'oxygène, un atome de carbone, un atome de souffre, un atome de phosphore ou un atome de silicium, ces atomes étant le cas échéant substitués de manière à avoir une valence appropriée. Des agents ou groupes ou procédés utiles sont notamment décrits dans les 20 documents suivants: les procédés et agents des demandes WO 98/58974, WO 00/75207 et WO 01/42312 qui mettent en oeuvre une polymérisation radicalaire contrôlée par des agents de contrôle de type xanthates (groupe ûS-CS-O-), - le procédé et les agents de polymérisation radicalaire contrôlée par des agents de 25 contrôle de type dithioesters (groupe ûS-CS-Carbone) ou trithiocarbonates (groupe - S-CS-S-) de la demancle WO 98/01478, le procédé et les agents de polymérisation radicalaire contrôlée par des agents de contrôle de type dithiocarbamates (groupe ûS-CS-Azote) de la demande WO 99/31144, 30 le procédé et les agents de polymérisation radicalaire contrôlée par des agents de contrôle de type dithiocarbazates (groupe ûS-CS-Azote)de la demande WO 02/26836, - le procédé et les agents de polymérisation radicalaire contrôlée par des agents de contrôle de type dithiophosphoroesters (groupe ûS-CS-O-) de la demande WO 35 02/10223, les agents de type xanthates, dithiocarbonates et/ou trithiocarboinates décrits dans les documents WO02070571; WO2001060792; WO2004037780; WO2004083169; 2903109 16 WO2003066685; WO2005068419; WO2003062280; WO2003055919; WO2006023790, et les procédés les utilisant. A titre d'agents de transferts particulièrement utiles, on cite: 5 - le O-ethyl-S-(1-methoxycarbonyl ethyl) xanthate de formule (CH3CH(CO2CH3))S(C=S)OEt - le dibenzyltrithiocarbonate de formule q -CH2-S-CS-S-CH2- cp - le phénylbenzyldithiocarbonate de formule (p-S-CS-CH2-(p - le N,N-diethyl S-benzyldithiocarbamate de formule (CH3-CH2)2N-CS-S-CH2- (p. 10 Dans le procédé selon l'invention ces agents peuvent être utilisés lors d'au moins une étape de polymérisation. L'étape P de polymérisation met en oeuvre un composé portant ou générant des radicaux libres. Selon un mode de réalisation, il s'agit d'un composé amorceur non 15 polymérique. De tels composés sont connus de l'homme du métier. Selon un autre mode de réalisation le composé portant ou générant des radicaux libres est présent dans un produit de polymérisation d'une étape précédente. Dans ce cas, l'emploi d'un amorceur est optionnel. De manière générale quand plusieurs étapes de polymérisation successives sont mises en oeuvre, on préfère ajouter une quantité d'amorceur à chaque 20 étape. A titre d'exemples d'amorceurs pouvant être utilisés, on cite: Il peut s'agir par exemple d'un des initiateurs suivants : - les peroxydes d'hydrogène tels que : l'hydroperoxyde de butyle tertiaire, l'hydroperoxyde de cumène, le t-butyl-peroxyacétate, le t-butyl-peroxybenzoate, le t- 25 butylperoxyoctoate, le t-butylperoxynéodécanoate, le t-butylperoxyisobutarate, le peroxyde de lauroyle, le t-amylperoxypivalte, le t-butylperoxypivalate, le peroxyde de dicumyl, le peroxyde de benzoyle, le persulfate de potassium, le persulfate d'ammonium, - les composés azoïques tels que : le 2-2'-azobis(isobutyronitrile), le 2,2'-azobis(2- 30 butanenitrile), le 4,4'-azobis(4-acide pentanoïque), le 1,1'-azobis(cyclohexane-carbonitrile), le 2-(t-butylazo)-2-cyanopropane, le 2,2'-azobis[2-méthyl-N-(1,1)- bis(hydroxyméthyl)-2-hydroxyéthyl] propionamide, le 2,2'-azobis(2-méthyl-N- hydroxyéthyl]-propionamide, le dichlorure de 2,2'-azobis(N,N'- diméthylèneisobutyramidine), le dichlorure de 2,2'-azobis (2-amidinopropane), le 2,2'- 35 azobis (N,N'-diméthylèneisobutyramide), le 2,2'-azobis(2-méthyl-N-[1,1-bis (hydroxyméthyl)-2-hydroxyéthyl] propionamide), le 2,2'-azobis(2-méthyl-N-[1,1-bis 2903109 17 (hydroxyméthyl)éthyl] propionamide), le 2,2'-azobis[2-méthyl-N-(2-hydroxyéthyl) propionamide], le 2,2'-azobis(isobutyramide) dihydrate, - les systèmes redox comportant des combinaisons telles que : - les mélanges de peroxyde d'hydrogène, d'alkyle, peresters, percarbonates et 5 similaires et de n'importe lequel des sels de fer, des sels titaneux, formaldéhyde sulfoxylate de zinc ou forn-ialdéhyde sulfoxylate de sodium, et des sucres réducteurs, - les persulfates, perborate ou perchlorate de métaux alcalins ou d'ammonium en association avec un bisulfite de métal alcalin, tel que le métabisulfite de sodium, et des sucres réducteurs, et 10 - les persulfates de métal alcalin en association avec un acide arylphosphinique, tel que l'acide benzène phosphonique et autres similaires, et des sucres réducteurs. Pour un bon fonctionnement, notamment en terme de rapidité, de l'étape P de polymérisation, il est avantageux d'opérer à des concentrations en monomères dans 15 le milieu de polymérisation relativement élevées, de préférence d'au moins 40%, ou même d'au moins 50% en poids. On préfère opérer à température modérée, par exemple comprise entre 30 et 70 C, typiquement de l'ordre de 50 C. L'étape P de polymérisation, et/ou les autres étapes de polymérisations, peut être mise en oeuvre notamment par polymérisation en solution (par exemple en 20 solution aqueuse, alcoolique ou hydroxyalcoolique), par polymérisation en masse, ou en émulsion. On peut notamment opérer l'étape P de polymérisation en émulsion inverse, notamment quand le monomère M est le DADMAC. Par exemple pour la préparation de copolymères à blocs, on peut opérer une 25 première étape de polymérisation en présence des groupes de transfert pour générer un premier bloc, puis une deuxième étape de polymérisation (les groupes de transfert étant toujours présents) avec une composition de monomères différente de celle de l'étape précédente, pour générer un deuxième bloc, et éventuellement d'autres étapes de polymérisation, avec des compositions de monomères différentes de celles de l'étape 30 d'avant, pour générer d'autres blocs. La première étape peut être une étape P mettant en oeuvre le monomère M, la deuxième étape peut être une étape P mettant en oeuvre le monomère M, les autres étapes peuvent être des étapes P mettant en oeuvre le monomère M. Ainsi, selon un mode de réalisation: 35 - le composé macromoléculaire est un copolymère à blocs comprenant au moins un bloc A et un bloc B, - le bloc B comprend des unités dérivant du monomère M, 2903109 18 - le procédé comprend au moins les étapes suivantes: a) préparation du bloc A: étape de polymérisation radicalaire où on met en présence: - des monomères éthyléniquement insaturés, 5 - au moins un agent de transfert comprenant un groupe de transfert comprenant un groupe de formule ûS-CS- - au moins un composé générant des radicaux libres, b) croissance du bloc B: l'étape de polymérisation P, où on met en présence: - le produit obtenu à l'étape a), comprenant à titre de bloc A une chaîne 10 macromoléculaire comprenant le groupe de transfert, et éventuellement un composé portant ou générant des radicaux libres, - au moins le monomère M, - éventuellement d'autres monomères, et - un composé portant ou générant des radicaux libres, si le produit obtenu à 15 l'étape a) n'en comprend pas, - la composition du ou des monomères mise en oeuvre lors de l'étape a) étant différente de la composition du ou des monomères mise en oeuvre lors de l'étape b). De préférence le ou les monornères mis en oeuvre lors de l'étape A ne comprennent pas de monomère M. 20 Pour l'obtention de copolymères dibloc (bloc A)-(bloc B), on n'opère pas d'autres étapes de polymérisation que les étapes a) et b) ci-dessus. On peut notamment préparer des copolymères tribloc A-B-A en deux séquences de polymérisation, à l'aide d'agents comprenant deux groupes de transfert ou d'agents 25 comprenant un groupe de transfert permettant un transfert à chaque extrémité du groupe, par exemple un trithiocarbonate comprenant un groupe de formule ûS-CS-S-. Dans de tels procédés, les blocs A sont parfaitement identiques, et le bloc B comprend généralement un groupe central différent des unités de répétition du bloc B. La mention de la présence d'un groupe central au sein du bloc B, noté par exemple ûX-, -X-Z'-X- ou 30 R' plus bas, est souvent omise par soucis de simplification. Ainsi on peut préparer des copolymères tribloc A-B-A par le procédé suivant: - étape a'): préparation d'un polymère de formule R-A-X-A-R par polymérisation en présence d'au moins un agent de contrôle de formule R-X-R où R, identique ou différent est un groupe organique, et X est un groupe de transfert, l'agent étant un 35 trithiocarbonate comprenant un groupe ûX- de formule ûS-CS-S- et de préférence deux groupes R identiques tels que les groupes benzyles (l'agent étant donc par exemple le dibenzyltrithiocarbonate), 2903109 19 - étape b') obtention du copolymère tribloc R-A-B-X-B-A-R (ou plus simplement A-B-A), par croissance du bloc B sur les blocs A par polymérisation radicalaire contrôlée. On peut également préparer des copolymères tribloc A-B-A par le procédé suivant: 5 - étape a"): préparation d'un polymère de formule R-A-X-Z'-X-A-R par polymérisation en présence d'au moins un agent de contrôle de formule R-X-Z'-X-R où R, identique ou différent, est un groupe organique, Z' est un groupe organique divalent, et X est un groupe de transfert comprenant un groupe ûS-CS-, ledit agent étant par exemple - un agent comprenant deux groupes xanthate, où ûX- est un groupe de formule û 10 S-CS- formant avec -Z'- un groupe de formule ûS-CS-O- (xanthate), Z' étant par exemple un groupe de formule ûO-CH2-CH2-O-, et R est par exemple un groupe benzyle ou un groupe de formule H3C-OOC-CH(CH3)- , ou - un agent comprenant deux groupes dithioesters, où ûX- est un groupe de formule ûS-CS- formant avec ûZ'- un groupe de formule ûS-CS-C- (dithioester), Z' 15 étant par exemple un groupe phényle ou benzyle, ou un groupe de formule ûCH2-C6H5-CH2-, et R est par exemple un groupe benzyle, - étape b") obtention du copolymère tribloc R-A-B-X-Z'-X-B-A-R (ou plus simplement AB-A), par croissance du bloc B sur les blocs A par polymérisation radicalaire contrôlée. On peut également préparer des copolymères tribloc A-B-A par le procédé 20 suivant: - étape a"'): préparation d'un polymère de formule Z-X-B-R'-B-X-Z mettant en oeuvre un agent de contrôle de formule Z-X-R'-X-Z où Z, identique ou différent, est un groupe organique, R' est un groupe organique divalent, et X est un groupe de transfert, comprenant un groupe ûS-CS-, ledit agent étant par exemple: 25 - un agent comprenant deux groupes xanthates, où ûX- est un groupe de formule ûS-CS-formant avec Z- un groupe de formule ûO-CS-S- (xanthate), Z- étant par exemple un groupe éthoxy, et -R'- est par exemple un groupe phényle ou benzyle, ou un groupe de formule ûCH2-C6H5-CH2-, - un agent comprenant deux groupes dithioesters, où ûX- est un groupe de 30 formule ûS-CS-formant avec Z- un groupe de formule C-CS-S- (dithioester), Z- étant par exemple un groupe phényle ou benzyle, et -R'- est par exemple un groupe phényle ou benzyle, ou un groupe de formule ûCH2-C6H5-CH2-, - étape b"') obtention du copolymère tribloc Z-X-A-B-R'-B-A-X-Z (ou plus simplement AB-A), par croissance du bloc A sur les blocs B par polymérisation radicalaire contrôlée. 35 2903109 20 Les copolymères à gradient de concentration, peuvent être obtenus par une étape P de polymérisation au cours de laquelle on diminue progressivement la proportion de monomère M par rapport aux autres monomères. 5 Les copolymères peignes comprenant une partie B correspondant aux chaînes latérales peuvent être obtenus à l'aide d'une étape P de polymérisation du monomère M ou d'un mélange de monomères comprenant le monomère M où on fait croître les chaînes macromoléculaires sur des groupes de transferts présents (par exemple greffés) sur un squelette A préparé préalablement. Le squelette A peut être un polymère 10 dérivant de monomère éthyléniquement insaturés, ou un autre squelette, par exemple un polysaccharide ou un silicone. Les copolymères peignes comprenant une partie B correspondant au squelette peuvent être obtenus à l'aide d'une étape P de polymérisation du monomère M ou d'un mélange de monomères comprenant le monomère M, puis greffage ou croissance des 15 chaînes macromoléculaires correspondant à la partie A, sur des unités dérivant de préférence de monomères différents des monomères M. Les copolymères étoiles ou microgels étoiles comprenant une partie A et une partie B peuvent notamment être obtenus par des procédés de type "bras d'abord" ("arm 20 first") ou "coeur d'abord" ("core first"), notamment décrits pour d'autres monomères dans les documents WO 00/029:39 ("bras d'abord") et WO 2004/014535 ("coeur d'abord"). Le procédé "bras d'abord" implique une étape de polymérisation linéaire en présence de monomères éthyléniquement insaturés et d'un composé comprenant un groupe de transfert de formule ûS-CS-, puis une étape de formation d'un coeur par 25 polymérisation en présence du produit de l'étape de polymérisation précédente et de monomères multi-éthyléniquement insaturés. L'étape P de polymérisation peut être l'étape de polymérisation linéaire et/ou l'étape de formation du coeur, le monomère M étant utilisé dans au moins une de ces étapes. Le procédé "coeur d'abord" implique une étape de formation d'un coeur par 30 polymérisation en présence agent de transfert comprenant un groupe de transfert de formule ûS-CS- et de mull:i-monomères éthyléniquement insaturés puis une étape de polymérisation linéaire en présence de monomères éthyléniquement insaturés et du produit de l'étape précédente de formation du coeur. L'étape P de polymérisation peut être l'étape de polymérisation linéaire et/ou l'étape de formation du coeur, le monomère 35 M étant utilisé dans au moins une de ces étapes. 2903109 21 Utilisations Les composés comprenant des chaînes macromoléculaires selon l'invention, et/ou les composés obtenus ou susceptibles d'être obtenus à l'aide du procédé selon l'invention peuvent être utilisés dans de nombreux secteurs de l'industrie. 5 Ils peuvent notamment être utilisés: - dans des procédés de traitement de l'eau ou des déchets - dans des compositions cosmétiques, - dans des compositions de soins ménagers (lessive, nettoyage des surfaces dures, vaisselle à la main ou en machine), 10 - dans des compositions industrielles de traitement des textiles, ou - dans des compostions de revêtements, par exemple des peintures, ou de matières plastiques. Dans ces domaines, Ils peuvent être utilisés à titre: d'agent floculant, par exemple dans les procédés de traitement de l'eau ou des 15 déchets, - d'agent de traitement et/ou de modification de surface, par exemple la surface des cheveux ou de la peau (compositions cosmétiques) pour les conditionner, ou des surfaces domestiques (compositions de soins ménager), que ce soit la lessive (adoucissement, facilitation du repassage), pour la vaisselle (diminution des traces) ou 20 des surfaces dures (diminution des traces) - d'agent de rhéologie, par exemple dans des compositions de soins ménagers ou dans des compositions cosmétiques, - d'agent antistatique ou d'agent de conduction de l'électricité, par exemple dans des compositions industrielles de traitement des textiles ou dans des compostions de 25 revêtements ou de matières plastiques, et/ou - d'agent antibactérien. D'autres détails ou avantages de l'invention pourront apparaître au vu de l'exemple qui suit sans caractère limitatif. 30 2903109 EXEMPLES Exemple 1: Synthèse d'un copolymère dibloc poly(acrylamide)-bloc-poly(chlorure de diallyldiméthylammonium) 5 Etape 1: Synthèse du bloc. poly(acrylamide) Dans un réacteur en verre de 100 mL muni d'un agitateur magnétique et d'une colonne réfrigérante, 0,52 g de O-ethyl-S-(1-methoxycarbonyl ethyl) xanthate de formule (CH3CH(CO2CH3))S(C=S)C)Et, 1,76 g d'éthanol et 1,76 g d'eau sont introduits à 30 C. 10 La température de la solution est augmentée jusqu'à 70 C. Dès que cette température a été atteinte, 0,10 g d'acide 4,4'-azobis(cyanovalérique) sont introduits. Dès l'introduction de cet amorceur, 20 g d'une solution aqueuse d'acrylamide à 50% en poids est introduite pendant deux heures. Au bout d'une heure d'introduction, 0,10 g d'acide 4,4'-azobis(cyanovalérique) sont à nouveau introduits. La réaction est prolongée pendant 15 quatre heures après la fin dle l'introduction. Un échantillon de polymère est prélevé. L'analyse du produit par chromatographie liquide haute performance (CL-1P) permet de conclure que tout l'acrylamide a réagi pendant la polymérisation. Une analyse en chromatographie d'exclusion stérique (CES) avec un étalonnage relatif de poly(oxyde d'éthylène) fournit les valeurs de masse 20 molaire moyenne en nombre (Mn) et d'indice de polymolécularité (M,N/Mn) suivants : M,=1400 g/mole, MW/Mn=1,40. Etape 2. Synthèse du copolymère dibloc En fin de synthèse du premier bloc, la température est diminuée jusqu'à 50 C. Une fois 25 cette température stabilisée, une solution de 15,38 g de chlorure de diallyldiméthylammonium ([)ADMAC) à 65% en poids dans l'eau est introduite, ainsi que 146 mg d'amorceur V50 (2,2'-azobis(2-méthylproprionamidine)dihydrochloride). La réaction est ensuite maintenue à cette température pendant huit heures. En fin de réaction, un échantillon est prélevé. Une analyse en RMN 1H donne une conversion en 30 DADMAC égale à 73%. Mn et Mw/Mn sont mesurés par CES dans l'eau : Mn=2800 ; M,v/Mn=1,27. La superposition des deux chromatogrammes des produits Al et A2 permet de conclure à la nature dibloc du copolymère formé. En effet, le chromatogramme CES de l'étape 1 est totalement déplacé vers le domaine des plus hautes masses moléculaires à la fin de l'étape 2. 22 35 REVENDICATIONS 1. Procédé de préparation d'un composé comprenant des chaînes macromoléculaires, comprenant une "étape P" de polymérisation radicalaire où on met en présence: - au moins un "monomère M" choisi parmi les amines di-allyliques tertiaires ou quaternaires, le cas échéant sous forme d'un sel, - éventuellement d'autres monomères éthyléniquement insaturés, - au moins un composé comprenant un groupe de transfert comprenant un groupe de formule ûS-CS-, et - d'un composé portant ou générant des radicaux libres. 2. Procédé selon la revendication 1, caractérisé en ce que le monomère M est choisi parmi des monomères de formules suivantes: CH2 = CH- CH2 NR'-CH2 - CH = CH2 (I) CH2 = CH- CH2 - N+R'R2- CH2 - CH = CH2 , X" (Il) CH2 =:= CH- CH2 - N+R'R3 CH2 - CH = CH2 (III) dans lesquelles, - R' est un groupe hydrocarboné linéaire ou ramifié, saturé ou insaturé, le cas échéant aromatique, le cas échéant substitué, de préférence en C1-C30, R2 est un atome d'hydrogène ou un groupe de formule R' identique ou différent, formant le cas échéant avec le groupe R' un cycle éventuellement hétérocyclique, éventuellement aromatique, - X- est un anion, de préférence un anion Cr, - R3 est un groupe hydrocarboné linéaire ou ramifié, saturé ou insaturé, le cas échéant aromatique, le cas échéant substitué, comprenant au moins un groupe portant une charge négative, de préférence en C,-C30, formant le cas échéant avec le groupe R' un cycle éventuellement hétérocyclique, éventuellement aromatique. 6. Procédé selon l'une des revendications précédentes, caractérisé en ce que le monomère M est le chlorure de diallyldiméthylammonium (DADMAC). 7. Procédé selon l'une des revendications précédentes, caractérisé en ce que le monomère M représente de 1 à 100% en nombre des monomères mis en oeuvre lors de l'étape de polymérisation P. 8. Procédé selon l'une des revendications précédentes, caractérisé en ce qu'il comprend: 2903109 24 - avant ou après l'étape P de polymérisation, une autre étape de polymérisation radicalaire où on met en présence: - des monomères éthyléniquement insaturés, dans une composition différente de celle de l'étape P de polymérisation, 5 - au moins un composé comprenant un groupe de transfert comprenant un groupe de formule ûS-CS-, et - d'un composé portant ou générant des radicaux libres, et/ou - après la ou les étapes de polymérisation, une étape de modification chimique des chaînes macromoléculaires et/ou de désactivation de groupes de transfert portés par 10 des chaînes macromoléculaires, de destruction ou purification de sous-produits de la modification chimique et/ou désactivation. 6. Procédé selon la revendication précédente, caractérisé en ce que: - le composé macromoléculaire est un copolymère à blocs comprenant au moins un 15 bloc A et un bloc B, - le bloc B comprend des unités dérivant du monomère M, - le procédé comprend au moins les étapes suivantes: a) préparation du bloc A: étape de polymérisation radicalaire où on met en présence: 20 - des monomères éthyléniquement insaturés, - au moins un agent de transfert comprenant un groupe de transfert comprenant un groupe de formule ûS-CS- - au moins un composé générant des radicaux libres, b) croissance du bloc B: l'étape de polymérisation P, où on met en présence: 25 - le produit obtenu à l'étape a), comprenant à titre de bloc A une chaîne macromoléculaire comprenant le groupe de transfert, et éventuellement un composé portant ou générant des radicaux libres, - au moins le monomère M, - éventuellement d'autres monomères, et 30 - un composé portant ou générant des radicaux libres, si le produit obtenu à l'étape a) n'en comprend pas, - la composition du ou des rnonomères mis en oeuvre lors de l'étape a) étant différente de la composition du ou des monomères mis en oeuvre lors de l'étape b). 35 7. Procédé selon l'une des revendications précédentes, caractérisé en ce que le groupe de transfert comprend un groupe de formule ûS-CS-Z- , où Z est un atome d'oxygène, un atome de carbone, un atome de souffre, un atome de phosphore ou un atome de 2903109 25 silicium, ces atomes étant le cas échéant substitués de manière à avoir une valence appropriée. 8. Procédé selon la revendication précédente, caractérisé en ce qu'on utilise lors d'au 5 moins une étape de polymérisation, un agent de transfert choisi parmi: - le O-ethyl-S-(1-methoxycarbonyl ethyl) xanthate de formule (CH3CH(CO2CH3))S(C=S)OEt - le dibenzyltrithiocarbonate de formule q)-CH2-S-CS-S-CH2- cp - le phénylbenzyldithiocarbonate de formule (p-S-CS-CH2-(p 10 - le N,N-diethyl S-benzyldithiocarbamate de formule (CH3-CH2)2N-CS-S-CH2- (p. 9. Procédé selon l'une des revendications précédentes, caractérisé en ce que l'étape P de polymérisation, et/ou dl'autres étapes de polymérisations, est mise en oeuvre par polymérisation en solution ou en émulsion, de préférence en émulsion inverse. 15 10. Composé comprenant des chaînes macromoléculaires à architecture contrôlée, caractérisé en ce que: - les chaînes macromoléculaires comprennent au moins 10% en nombre, de préférence au moins 50%, de préférence au moins 90% d'unités dérivant de monomères 20 éthyléniquement insaturés, - les chaînes macromoléculaires comprennent des unités dérivant d'au moins un "monomère M" choisi parmi les amines di-allyliques tertiaires ou quaternaires, le cas échéant sous forme d'un sel. 25 11. Composé selon la revendication 10, caractérisé en ce qu'il s'agit d'un copolymère à architecture contrôlée. 12. Composé selon l'une des revendications 10 ou 11, caractérisé en ce que les chaînes macromoléculaires à architecture contrôlée: 30 - comprennent au moins une partie A macromoléculaire et une partie B macromoléculaire, où: - la partie A est de cornposition différente de la partie B, et - la partie B comprencl les unités dérivant des monomères M, et/ou - comprennent un centre de branchement non polymérique, et des chaînes 35 macromoléculaires comprenant les unités dérivant du monomère M, ces chaînes étant liées au centre de branchement. 2903109 26 13. Composé selon la revendication précédente, caractérisé en ce qu'il s'agit d'un composé de structure suivante: - un copolymère à blocs comprenant au moins deux blocs, la partie A correspondant à un bloc, la partie B correspondant à un autre bloc, 5 - un copolymère à gradient de concentration, la partie A correspondant à une partie moins riche en monomère M que la partie B, - un copolymère peigne, ayant un squelette et des chaînes latérales, avec la partie A correspondant au squelette et la partie B correspondant aux chaînes latérales, ou avec la partie B correspondant au squelette et la partie A correspondant aux chaînes 10 latérales, - un copolymère étoile ou microgel étoile comprenant un coeur polymérique et des chaînes macromoléculaires périphériques, une partie au moins de la partie A ou B correspondant au coeur, l'autre partie correspondant aux chaînes périphériques. 15 14. Composé selon l'une des revendications 10 à 13, caractérisé en ce que le monomère M est un monomère tel que défini dans l'une des revendications 2 ou 3. 15. Composé selon l'une des revendications 10 à 14, caractérisé en ce qu'il s'agit d'un copolymère à blocs comprenant au moins un bloc A et au moins un bloc B, de 20 préférence un copolymère dibloc (bloc A)-(bloc B) ou tribloc (bloc A)-(bloc B)-(bloc A), ou (bloc B)-(bloc A)-(bloc B), où: - le bloc B comprend des unités dérivant du monomère M et éventuellement d'autres monomères, - le bloc A comprend des unités dérivant d'autres monomères que le monomère M, et 25 éventuellement des unités dérivant du monomère M, en quantité en nombre inférieure à celle du bloc B. 16. Composé selon l'une des revendications 10 à 15, caractérisé en ce que: -il comprend des unités dérivant de monomères différents du monomère M, et 30 - ces unités dérivent de monomères choisis parmi: - l'acrylamide, le méthacrylamide, - l'acide acrylique, l'acide méthacrylique, - les vinyl-lactames, - les esters de l'acide acrylique ou méthacrylique 35 -les amides de l'acrylamide ou du méthacrylamide - les esters de l'alcool vinylique. 2903109 27 17. Composé selon l'une des revendications 10 à 16, caractérisé en ce qu'au moins 50% en nombre, de préférence au moins 90%, des unités dérivant du monomère M sont sous forme d'un hétérocycle comprenant l'atome d'azote. 5 18. Composé selon l'une des revendications 10 à 17, susceptible d'être obtenu par le procédé selon l'une des revendications 1 à 9. 19. Utilisation du composé selon l'une des revendications 10 à 18: - dans des procédés de traitement de l'eau ou des déchets 10 - dans des compositions cosmétiques, - dans des compositions de soins ménagers, - dans des compositions industrielles de traitement des textiles, ou - dans des compostions de revêtements ou de matières plastiques. 15 20. Utilisation du composé selon l'une des revendications 10 à 18, à titre d'agent floculant, - d'agent de traitement et/ou de modification de surface, - d'agent de rhéologie, - d'agent antistatique ou d'agent de conduction de l'électricité, et/ou 20 - d'agent antibactérien.